(57)【要約】【課題】物質移動装置用の殺生物性プラスチック内部部材の提供。【解決手段】気相及び液相が互いに接触しているプロセスガス、ガススクラバー又は排出空気スクラバーの加湿装置中のガス又は空気の清浄化用の殺生物剤を含む活性プラスチック内部部材であって、殺生物剤は２，３，５，６−テトラクロロ−４−（メチルスルホニル）−ピリジン、２，４，４’−トリクロロ−２’−ヒドロキシジフェニルエーテル、４，４’−ジクロロ−２−ヒドロキシジフェニルエーテル、２，２’−メチレンビス（４−クロロフェノール）、４−（２−第三ブチル−５−メチルフェノキシ）−フェノール、３−（４−クロロフェニル）−１−（３，４−ジクロロフェニル）尿素及び２，４，６−トリクロロフェノールからなる群から選択されている部材並びにプロセスガス、ガススクラバー又は排出空気スクラバーの加湿装置中のガス又は空気の清浄化用の上記部材における上記殺生物剤の使用。【特許請求の範囲】
【請求項１】
気相及び液相が互いに接触しているプロセスガス、ガススクラバー又は排出空気スクラバーの加湿装置中のガス又は空気の清浄化用の殺生物剤を含む活性プラスチック内部部材であって、前記殺生物剤は２，３，５，６−テトラクロロ−４−（メチルスルホニル）−ピリジン、２，４，４’−トリクロロ−２’−ヒドロキシジフェニルエーテル、４，４’−ジクロロ−２−ヒドロキシジフェニルエーテル、４−（２−第三ブチル−５−メチルフェノキシ）−フェノール、２，２’−メチレンビス（４−クロロフェノール）、３−（４−クロロフェニル）−１−（３，４−ジクロロフェニル）尿素及び２，４，６−トリクロロフェノールからなる群から選択されている、殺生物剤を含む活性プラスチック内部部材。
【請求項２】
前記活性プラスチック内部部材がプラスチック充填材、ガス案内インサート又はプラスチック液滴分離器である、請求項１記載の殺生物剤を含む活性プラスチック内部部材。
【請求項３】
ガススクラバー又は排出空気スクラバー中のガス及び空気の清浄化用の、請求項１記載の殺生物剤を含む活性プラスチック内部部材。
【請求項４】
前記殺生物剤が２，４，４’−トリクロロ−２’−ヒドロキシジフェニルエーテル又は４，４’−ジクロロ−２−ヒドロキシジフェニルエーテルである、請求項１記載の殺生物剤を含む活性プラスチック内部部材。
【請求項５】
プラスチック充填材である、請求項１記載の殺生物剤を含む活性プラスチック内部部材。
【請求項６】
本質的にパラレル・ロッドを含み、その全長が、前記充填材の全体形状が実質的に球状又は楕円体状であるものである、請求項５記載の殺生物剤を含む活性プラスチック内部部材。
【請求項７】
前記殺生物剤が、プラスチックの質量に基づいて０．００１ないし５％の量にて存在する、請求項１記載の殺生物剤を含む活性プラスチック内部部材。
【請求項８】
ポリオレフィンから製造される、請求項１記載の殺生物剤を含む活性プラスチック内部部材。
【請求項９】
ポリエチレン又はポリプロピレンから製造される、請求項８記載の殺生物剤を含む活性プラスチック内部部材。
【請求項１０】
気相及び液相が互いに接触しているプロセスガス、ガススクラバー又は排出空気スクラバーの加湿装置中のガス又は空気の清浄化用の活性プラスチック内部部材における、２，３，５，６−テトラクロロ−４−（メチルスルホニル）−ピリジン、２，４，４’−トリクロロ−２’−ヒドロキシジフェニルエーテル、４，４’−ジクロロ−２−ヒドロキシジフェニルエーテル、２，２’−メチレンビス（４−クロロフェノール）、４−（２−第三ブチル−５−メチルフェノキシ）−フェノール、３−（４−クロロフェニル）−１−（３，４−ジクロロフェニル）尿素又は２，４，６−トリクロロフェノールの使用。
【発明の詳細な説明】
【技術分野】
【０００１】
本発明は、物質移動装置内における殺生物性を備えた活性プラスチック内部部材、とりわけ排出空気スクラバー、煙道ガススクラバー、又はプロセスガスの加湿装置に関するものである。本発明はまた、このような物質移動装置のプラスチック内部部材における殺生物性物質の使用にも関するものである。
【背景技術】
【０００２】
物質移動装置、とりわけ工業部門において用いられるような排出空気スクラバー、煙道ガススクラバー、プロセスガスの加湿装置は、通常、装置の機能に不可欠な複数の活性プラスチック内部部材を含み、該部材は、反応チャンバーにおいて大きな表面積を作り出し、そして物質移動を可能な限り效率良く行ない得るような方法でガス及び水の流れを誘導することに役立つ。
【０００３】
前記装置は通常、このようなプラスチック内部部材を含む円筒状又は平行６面体状の反応チャンバーからなる。典型的には、水性液体はリアクターのヘッドから中に噴霧され、そして前記液体は、カラムの底部に向かって重力の作用の下で活性内部部材を覆って滴下し、ここから例えば、フィルターを通って上部にポンプによって戻され、従って、新鮮な水及び別のケミカルを供給し得るか又は必要に応じて一部の液体を除去し得る、液体の閉鎖された循環流を作り出す。
【０００４】
向流運転において、処理すべきガス流はカラムの底部に供給され、そしてカラムのヘッドに向かって吹き上げられ、そこで内部部材における物質及び熱の移動が起こり、例えば、煙道ガス及び廃ガスは清浄化され、不純物は液体と共にカラムの底部にフラッシュされて除去され得る。
【０００５】
前述のガス及び液体の向流に加えて、並流及び横流もまた既知であり、そして使用される。
【０００６】
プロセス工学及び加工技術の多くの領域は、いわゆる”断熱加湿”の手段によりプロセスガス及び空気流を加湿及び冷却するための装置を用いる。
【０００７】
このプロセスにおいて、ガスは装置を通って流れ、その中で、ガスは水と接触される。水とガスとの接触の結果として、蒸発により液相からガス層に水が移る（蒸発）ことにより物質移動が起こり、その結果、ガスは加湿される。蒸発に当然伴う熱の除去は、同時に温度の低下を起こす。ガスと水との接触は、噴霧された水の液滴とガスとの直接接触によっても起り得る。この場合（噴霧加湿）、別の内部部材は必要ない。しかしながら、水とガスとの接触はまた、上から水を噴霧することにより、装置内に配列された物質交換体（充填材、充填物質、結合構造材）上でも起り得る。このような内部部材を覆って頂部から底部に水が流れ、他方、ガスはこれらの成分の周囲を流れる。結果として、水の表面積及び物質交換帯中の水の滞留時間は増加し、そしてガスに対する物質交換は改善される。
【０００８】
このような装置において、ガス中の水の濃度が飽和に近づくまでの加湿が可能である。加湿のための温度制御された水の使用は、ガスの水分含有率及び温度に特別な方法で影響を及ぼし得る。
【０００９】
内部部材は、可能な限り大きな表面積を有し、そしてガスと水との流れを反応チャンバー全体を均一に通過するように分配するが、しかし、ガスと水との流れを確認し得る如何なる程度にても妨げず、従って、過剰な圧力上昇を生じさせないものであるべきである。
【００１０】
重要な活性プラスチック内部部材は、空隙を残して反応チャンバーを充填するか（例えば、ラッシヒリング）又は、規則的構造体にて使用される充填材である。このようなルーズ・リング又は規則的構造体は商品として入手可能である。
【００１１】
しばしば使用される別の活性プラスチック内部部材は、それを通してガスの流れが誘導される、狭まりその後再び広がるノズルを包含する。このようなガス誘導インサートはベンチュリ効果を生じさせ、従って、空気と水との特に効率的な相互混合を確実にする。適するガス誘導インサートは、例えば、下記特許文献１に記載されている。
【特許文献１】
ドイツ国特許公開第２８５１１７６号公報
【００１２】
別のしばしば使用されるプラスチック部材は、通常、空気出口開口部の直前に配置されており、そして放出される空気が外部に可能な限り少量の水分を運ぶことを確実にする液滴分離器である。液滴分離器は既知の部材であり、そして多数の立体的な変形物の中に取り込まれ得る。下記特許文献２に記載されているこれらのものは、とりわけ適している。
【特許文献２】
米国特許第３９２５０４０号明細書
【発明の開示】
【発明が解決しようとする課題】
【００１３】
流通するガスはしばしば、有機的な分解性物質により汚染され、これは、プラスチック内部部材の上の微生物由来物質の望ましく生成を引き起こす。この影響は、油圧液やガス流における劣化からシステムの完全な目詰りにまで及んでいる。その結果、通常、個々のプラスチック内部部材を清浄化するか又は取り替え、そして新たな材料で置き換えることが必要である。これは時間を浪費し、費用がかかり、且つ環境に対して有害である。
【００１４】
このような状況を避け得るために、例えば、プラスチック内部部材上の微生物成長の積み重ねを抑制することができるように、循環する水流に殺生物剤を添加することが可能である。
【００１５】
しかしながら、この手法は、殺生物剤の含有量について水を常時監視する必要がある。過剰量又は過少量の殺生物剤を添加するという、この手法に伴う危険が常に存在する。循環する水に殺菌物質を添加する場合、とりわけ、このような物質の取り扱いが適切に管理されておらず、そして／又は、未熟な作業者により行なわれる場合、環境への望ましくない物質の排出が起る可能性もある。それ故、プラスチック内部部材上の微生物成長の増加を妨げ、そして同時に、濃厚な殺菌物質を取り扱うことに伴う不利益を避けることへの要求が依然としてある。
【発明の効果】
【００１６】
驚くべきことに特定の殺生物剤は、加工条件の結果としてそれら殺生物剤が被覆され、そして不活化されることなく、その製造中にプラスチック内部部材に直接混和され得ることが今や判った。混和された殺生物剤は、驚くべきことに、その完全な活性を保持しており、そして微生物成長の増加に対して保護すべき内部部材の表面上でのみ活性を示し、その結果、微生物由来物質は形成されず、且つ成長の増加もない。水中への殺菌物質の放出は事実上起らないか、又は最大でも無視し得る程度のみであり、その結果、環境破壊は事実上起らない。ガス清浄化部位にて濃厚な殺生物剤を取り扱う如何なる必要も最早なく、その結果、添加される量又は不適切な取り扱いのための監視は全く不必要である。混和された殺生物剤の活性は長期間にわたって維持され、そして内部部材は与えられる負荷の程度に応じて数年間も存続され得、その結果、プラスチック内部部材は、取り替えることなく長期間にわたって使用され得る。
【００１７】
同時に、殺生物性を備えたプラスチック内部部材の使用は、より少量の微生物由来物質が空気中に放出され得ることになるので（微生物由来物質の生成は避けられるか又は抑制されるので）、衛生上の効果を達成する。
【課題を解決するための手段】
【００１８】
本発明は、気相及び液相が互いに接触しているプロセスガス、ガススクラバー又は排出空気スクラバーの加湿装置中のガス又は空気の清浄化用の殺生物剤を含む活性プラスチック内部部材であって、前記殺生物剤は２，３，５，６−テトラクロロ−４−（メチルスルホニル）−ピリジン、２，４，４’−トリクロロ−２’−ヒドロキシジフェニルエーテル、４，４’−ジクロロ−２−ヒドロキシジフェニルエーテル、２，２’−メチレンビス（４−クロロフェノール）、４−（２−第三ブチル−５−メチルフェノキシ）−フェノール、３−（４−クロロフェニル）−１−（３，４−ジクロロフェニル）尿素及び２，４，６−トリクロロフェノールからなる群から選択されている、殺生物剤を含む活性プラスチック内部部材に関するものである。
【発明を実施するための最良の形態】
【００１９】
本発明の範囲内の殺生物剤は、微生物に対して殺菌活性を有し、そして例えば、その発生及び成長を妨げるか又は、既に存在する微生物を死滅させる物質である。代表的な微生物はバクテリア、藻類及び菌類である。従って、用語殺生物剤は殺バクテリア剤、殺藻剤及び殺カビ剤を包含する。
【００２０】
本発明の範疇内の活性プラスチック内部部材は、装置の稼働に不可欠なプラスチック部材であると理解されるべきである。
【００２１】
好ましい殺生物剤を含む活性プラスチック内部部材はプラスチック充填材、ガス誘導インサート及びプラスチック液滴分離器である。
【００２２】
プラスチック充填材はとりわけ好ましい。
【００２３】
プラスチック内部部材は、吹込成形（フィルム）、押出、深絞り又は注型プロセス、射出成形又は回転注型により製造され得る。
【００２４】
プラスチック内部部材がプラスチック充填材である場合、それらはそれ自体、どのような所望の形状であってもよい。それらは規則的又は不規則な構造であってよい。不規則な構造の例は、例えば、ケイ．サットラー(K. Sattler)著、“熱の除去方法−課題及び解答、実施例(Thermische Trennverfahren-Aufgaben und Loesungen,Auslegungsbeispiele)”、１９９７年、第６頁、フォーゲル出版、ヴュルツブルク、に記載されている。それらは、例えば、リング、球、円筒状チューブ又は特に最適化された立体形状であってよい。特に最適化された立体形状の例はまた、米国特許第４０７２７３６号明細書にも記載されている。この中に記載された態様は、本発明の範疇内のとりわけ適する充填材である。このような充填材は、本質的にパラレル・ロッドを含み、その全長が、前記充填材の全体形状が実質的に球状又は楕円体状であるものである。適する態様は、米国特許第４０７２７３６号明細書に記載されている。
【００２５】
規則的な構造の例もまた既知であり、そして例えば、ズルツァー・アンラーゲンバウ(Sulzer Anlagenbau) から、又はムンテルス・ユーロフォルム・ゲーエムベーハー(Munters Euroform Gmbh) から商品として入手可能である。
【００２６】
プラスチック内部部材がプラスチック液滴分離器である場合、それ故、原則的に、どのような市販の立体形状でも殺生物剤を備え得る。米国特許第３９２５０４０号明細書に記載されたものはとりわけ適している。
【００２７】
とりわけ適するガス誘導インサートはベンチュリ効果を生じさせ、それにより、空気と水との特に効率的な相互混合を確実にする。適するガス誘導インサートは、例えば、ドイツ国特許公開第２８５１１７６号公報に記載されている。それらは本発明の範疇内にてとりわけ適している。
【００２８】
好ましさは、ガススクラバー又は排出空気スクラバー中のガス及び空気の清浄化用のこのような活性プラスチック内部部材の用途に対して与えられる。
【００２９】
好ましい殺生物剤は２，４，４’−トリクロロ−２’−ヒドロキシジフェニルエーテル及び４，４’−ジクロロ−２−ヒドロキシジフェニルエーテルである。
【００３０】
前記化合物自体は既知であり、そして商品として入手可能である。
【００３１】
殺生物剤として活性な化合物は好ましくは、プラスチックに基づいて、０．００１ないし５質量％、とりわけ０．０２ないし１質量％、そして更に特別には０．０５ないし１質量％の量にて存在する。
【００３２】
充填材の製造のために適するプラスチックは、原則的に、いかなる熱硬化性又は熱可塑性プラスチックであってもよい。しかしながら、ポリオレフィンから製造された活性プラスチック内部部材はとりわけ好適であることが立証されており、従って、これらが好ましい。それらはとりわけ好ましくは、ポリエチレン又はポリプロピレンから製造される
【００３３】
殺生物剤として活性な化合物は、純粋物質の形態にて又は、他のプラスチック、例えばＬＤＰＥ、ＨＤＰＥ又はＰＰとの混合物の形態（マスター・バッチ）にて、添加され得る。
【００３４】
本方法に適する選択されたプラスチックを以下に示す。
【００３５】
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィンのポリマー、例えばシクロペンテン又はノルボルネンのポリマー、ポリエチレン（所望により架橋されていてよい）、例えば高密度ポリエチレン（ＨＤＰＥ）、高密度且つ高分子量ポリエチレン（ＨＤＰＥ−ＨＭＷ）、高密度且つ超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ），（ＶＬＤＰＥ）及び（ＵＬＤＰＥ）。
【００３６】
ポリオレフィン、すなわち先の段落で例示したモノオレフィンのポリマー、好ましくはポリエチレン及びポリプロピレンは、異なる方法により製造することができ、そして、とりわけ下記の方法により製造することができる。
【００３７】
ａ）ラジカル重合（通常、高圧及び高められた温度の下で行われる）。
【００３８】
ｂ）通常、周期律表の族IVｂ，Ｖｂ，VIｂ又はVIIIの１種又は１種よりも多くの金属を含む触媒を使用する触媒重合。前記金属は、通常１種又はそれより多くの配位子を有しており、代表的にはπ−又はσ−配位されていてよい酸化物、ハロゲン化物、アルコレート、エステル、エーテル、アミン、アルキル、アルケニル及び／又はアリールである。前記金属錯体は、遊離の形態にあってもよいし又は基材上に、代表的には活性化塩化マグネシウム、三塩化チタン、アルミナ又は酸化珪素上に担持されていてもよい。前記触媒は、重合媒体に可溶性であってもよいし又は非可溶性であってもよい。前記触媒は重合の際に単独で使用してもよく、又は別の活性剤、代表的には金属アルキル、金属ハイドライド、金属アルキルハライド、金属アルキルオキシド若しくは金属アルキルオキサンを使用してもよい（前記金属は、周期律表の族Ｉａ，IIａ及び／又はIIIaの元素である）。活性剤は、別のエステル、エーテル、アミン又はシリルエーテル類を用いて都合良く変性されていてよい。前記触媒系は、通常、フィリップス（Phillips）触媒，スタンダード・オイル・インディアナ（Standard Oil Indiana）触媒，チーグラー（−ナッタ）〔Ziegler(-Natta) 〕触媒，ＴＮＺ〔デュポン（DuPont）〕触媒，メタロセン触媒又はシングルサイト(single site) 触媒（ＳＳＣ）と呼ばれる。
【００３９】
２．１．で記述したポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）及び異なる種類のポリエチレンの混合物（例えばＬＤＰＥ／ＨＤＰＥ）。
【００４０】
３．モノオレフィンとジオレフィンとの互いの又はその他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ＣＯＣのようなノルボルネンコポリマー）、エチレン／１−オレフィンコポリマー（１−オレフィンは同一場所にて発生する）；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（イオノマー）、並びにエチレンとプロピレン及びジエン例えばヘキサジエン、ジシクロペンタジエン又はエチリデン−ノルボルネンとのターポリマー；並びに前記コポリマーの互いの混合物及び前記コポリマーと上記１．において記載したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー並びにそれらの他のポリマー例えばポリアミドとの混合物。
【００４１】
４．炭化水素樹脂（例えば炭素原子数５ないし９）及びその水素化変性体（例えば粘着付与剤）及びポリアルキレンと澱粉との混合物。
【００４２】
上記１．ないし４．からのホモポリマー及びコポリマーは、シンジオタクチック、アイソタクチック、ヘミ−アイソタクチック又はアタクチックを包含する如何なる立体構造を有していてもよい；アタクチックポリマーが好ましい。ステレオブロックポリマーもまた包含される。
【００４３】
５．ポリスチレン、ポリ（ｐ−メチルスチレン）、ポリ（α−メチルスチレン）。
【００４４】
６．スチレン、α−メチルスチレン、ビニルトルエンの全ての異性体、とりわけｐ−ビニルトルエン、エチルスチレンの全ての異性体、プロピルスチレン、ビニルビフェニル、ビニルナフタレン及びビニルアントラセン、並びにこれらの混合物を包含するビニル芳香族モノマーから誘導される芳香族ホモポリマー又はコポリマー。ホモポリマー及びコポリマーは、シンジオタクチック、アイソタクチック、ヘミ−アイソタクチック又はアタクチックを包含する如何なる立体構造をも有していてよい；アタクチックポリマーが好ましい。ステレオブロックポリマーもまた包含される。
【００４５】
６ａ．前述のビニル芳香族モノマー及び、エチレン、プロピレン、ジエン、ニトリル、酸、無水マレイン酸、マレイミド、酢酸ビニル及び塩化ビニル又はアクリル酸誘導体及びその混合物から選択されたコモノマーを包含するコポリマー、例えばスチレン／ブタジエンコポリマー、スチレン／アクリロニトリルコポリマー、スチレン／エチレン（インターポリマー）コポリマー、スチレン／アルキルメタクリレートコポリマー、スチレン／ブタジエン／アルキルアクリレートコポリマー、スチレン／ブタジエン／アルキルメタクリレートコポリマー、スチレン／無水マレイン酸コポリマー、スチレン／アクリロニトリル／メチルアクリレートコポリマー；スチレンコポリマーとその他のポリマー例えばポリアクリレート、ジエンポリマー又はエチレン／プロピレン／ジエンターポリマーとからなる耐衝撃性を有する混合物；及びスチレンのブロックコポリマー、例えばスチレン／ブタジエン／スチレンブロックコポリマー、スチレン／イソプレン／スチレンブロックコポリマー、スチレン／エチレン／ブチレン／スチレンブロックコポリマー又はスチレン／エチレン／プロピレン／スチレンブロックコポリマー。
【００４６】
６ｂ．とりわけアタクチックポリスチレンを水素添加することにより製造され、しばしばポリビニルシクロヘキサン（ＰＶＣＨ）と記載されるポリシクロヘキシルエチレン（ＰＣＨＥ）を包含する、上記６．において記載したポリマーの水素添加から誘導された水素添加された芳香族ポリマー。
【００４７】
６ｃ．上記６ａ．において記載したポリマーの水素添加から誘導された水素添加された芳香族ポリマー。
【００４８】
ホモポリマー及びコポリマーは、シンジオタクチック、アイソタクチック、ヘミ−アイソタクチック又はアタクチックを包含する如何なる立体構造をも有していてよい；アタクチックポリマーが好ましい。ステレオブロックポリマーもまた包含される。
【００４９】
７．スチレン又はα−メチルスチレンのようなビニル芳香族モノマーのグラフトコポリマー、例えばポリブタジエンに対するスチレンのグラフトコポリマー、ポリブタジエン−スチレンコポリマー又はポリブタジエン−アクリロニトリルコポリマーに対するスチレンのグラフトコポリマー；ポリブタジエンに対するスチレン及びアクリロニトリル（又はメタクリロニトリル）のグラフトコポリマー；ポリブタジエンに対するスチレン、アクリロニトリル及びメチルメタクリレートのグラフトコポリマー；ポリブタジエンに対するスチレン及び無水マレイン酸のグラフトコポリマー；ポリブタジエンに対するスチレン、アクリロニトリル及び無水マレイン酸又はマレイミドのグラフトコポリマー；ポリブタジエンに対するスチレン及びマレイミドのグラフトコポリマー；ポリブタジエンに対するスチレン及びアルキルアクリレート又はメタクリレートのグラフトコポリマー；エチレン／プロピレン／ジエンターポリマーに対するスチレン及びアクリロニトリルのグラフトコポリマー；ポリアルキルアクリレート又はポリアルキルメタクリレートに対するスチレン及びアクリロニトリルのグラフトコポリマー；アクリレート／ブタジエンコポリマーに対するスチレン及びアクリロニトリルのグラフトコポリマー、並びにそれらの６．において記載したコポリマーとの混合物、例えばＡＢＳポリマー、ＭＢＳポリマー、ＡＳＡポリマー又はＡＥＳポリマーとして知られるコポリマー混合物。
【００５０】
８．ハロゲン含有ポリマー例えばポリクロロプレン、塩化ゴム、イソブチレン−イソプレンの塩化及び臭化コポリマー（ハロブチルゴム）、塩化又はスルホクロル化ポリエチレン、エチレンと塩化エチレンとのコポリマー、エピクロロヒドリンホモ−及びコポリマー、とりわけハロゲン含有ビニル化合物からのポリマー、例えばポリ塩化ビニル、ポリ塩化ビニリデン、ポリ弗化ビニル、ポリ弗化ビニリデン、並びにそれらのコポリマー、例えば塩化ビニル／塩化ビニルデンコポリマー、塩化ビニル／酢酸ビニルコポリマー又は塩化ビニリデン／酢酸ビニルコポリマー。
【００５１】
９．α，β−不飽和酸及びその誘導体から誘導されたポリマー例えばポリアクリレート及びポリメタクリレート；ブチルアクリレートを用いて耐衝撃性を改良したポリメチルメタクリレート、ポリアクリルアミド及びポリアクリロニトリル。
【００５２】
１０．９．において記載したモノマーの互いの又はその他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ハロゲン化ビニルコポリマー又はアクリロニトリル／アルキルメタクリレート／ブタジエンターポリマー。
【００５３】
１１．不飽和アルコール及びアミン又はそのアシル誘導体又はそのアセタールから誘導されたポリマー、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１．において記載したオレフィンとのそれらのコポリマー。
【００５４】
１２．環状エーテルのホモポリマー及びコポリマー、例えばポリアルキレングリコール、ポリエチレンオキシド、ポリプロピレンオキシド又はビスグリシジルエーテルとのそれらのコポリマー。
【００５５】
１３．ポリアセタール、例えばポリオキシメチレン及びコモノマーとしてエチレンオキシドを含む前記ポリオキシメチレン；熱可塑性ポリウレタン、アクリレート又はＭＢＳを用いて変性されたポリアセタール。
【００５６】
１４．ポリフェニレンオキシド及びスルフィド、並びにポリフェニレンオキシドとスチレンポリマー及びポリアミドとの混合物。
【００５７】
１５．一成分としてのヒドロキシル基で末端閉鎖されたポリエーテル、ポリエステル又はポリブタジエンと、他成分としての脂肪族又は芳香族ポリイソシアネートとから誘導されたポリウレタン、並びにその先駆物質。
【００５８】
１６．ジアミン及びジカルボン酸から、及び／又はアミノカルボン酸又は相当するラクタムから誘導されたポリアミド及びコポリアミド、例えばポリアミド４、ポリアミド６、ポリアミド６／６，６／１０，６／９，６／１２，４／６，１２／１２，ポリアミド１１、ポリアミド１２、ｍ−キシレンジアミンとアジピン酸とを原料とした芳香族ポリアミド；ヘキサメチレンジアミン及びイソフタル酸及び／又はテレフタル酸及び所望により変性剤としてのエラストマーを用いて又は用いないで製造されたポリアミド、例えばポリ−２，４，４−トリメチルヘキサメチレンテレフタルアミド又はポリ−ｍ−フェニレンイソフタルアミド；及び更に、前記ポリアミドとポリオレフィン、オレフィンコポリマー、イオノマー又は化学的に結合された若しくはグラフトされたエラストマーとのコポリマー；又はポリエーテル、例えばポリエチレングリコール、ポリプロピレングリコール又はポリテトラメチレングリコールとのコポリマー；並びにＥＰＤＭ又はＡＢＳを用いて変性されたポリアミド又はコポリアミド；及び加工中に縮合されたポリアミド（ＲＩＭ−ポリアミド系）。
【００５９】
１７．ポリ尿素、ポリイミド、ポリアミド−イミド、ポリエーテルイミド、ポリエステルイミド、ポリヒダントイン及びポリベンゾイミダゾール。
【００６０】
１８．ジカルボン酸及びジオールから、及び／又はヒドロキシカルボン酸又は相当するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル基により末端閉鎖されたポリエーテルから誘導されたブロックコポリエーテルエステル；及び更にポリカーボネート又はＭＢＳを用いて変性されたポリエステル。
【００６１】
１９．ポリカーボネート及びポリエステルカーボネート。
【００６２】
２０．ポリケトン。
【００６３】
２１．ポリスルホン、ポリエーテルスルホン及びポリエーテルケトン。
【００６４】
２２．一成分としてのアルデヒドと他成分としてのフェノール、尿素及びメラミンとから誘導された架橋ポリマー、例えばフェノール／ホルムアルデヒド樹脂、尿素／ホルムアルデヒド樹脂及びメラミン／ホルムアルデヒド樹脂。
【００６５】
２３．乾性及び非乾性アルキド樹脂。
【００６６】
２４．飽和及び不飽和ジカルボン酸と多価アルコールと架橋剤としてのビニル化合物とからのコポリエステルから誘導された不飽和ポリエステル樹脂、及び更に低燃性のそのハロゲン含有変性体。
【００６７】
２５．置換アクリレート、例えばエポキシアクリレート、ウレタンアクリレート又はポリエステルアクリレートから誘導された架橋性アクリル樹脂。
【００６８】
２６．メラミン樹脂、尿素樹脂、イソシアネート、イソシアヌレート、ポリイソシアネート又はエポキシ樹脂を用いて架橋されたアルキド樹脂、ポリエステル樹脂及びアクリレート樹脂。
【００６９】
２７．脂肪族，脂環式，複素環式又は芳香族グリシジル化合物から誘導された架橋エポキシ樹脂、例えば、ビスフェノールＡ及びビスフェノールＦのジグリシジルエーテルの生成物（これらは、慣用の硬化剤、例えば酸無水物又はアミンを用いて、促進剤を用いて又は用いないで架橋される）。
【００７０】
２８．天然ポリマー、例えばセルロース、ゴム、ゼラチン及び化学的に変性されたそれらの同種の誘導体、例えば酢酸セルロース、セルロースプロピオネート及びセルロースブチレート、又はセルロースエーテル、例えばメチルセルロース；並びにロジン及びそれらの誘導体。
【００７１】
２９．上述のポリマーの混和物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７２】
原則的に、前記ポリマー類の製造の時のような初期に殺生物剤として活性な化合物を添加することも可能であるが、但し、これは製造方法に影響を及ぼさない。
【００７３】
実際、活性成分はしばしば、他の殺生物剤と組み合わせて使用される。例えば好ましい化合物は、Ｃｕ2 Ｏ、ＣｕＳＣＮ、トリ有機錫化合物、例えば、トリブチル錫オキシド、トリブチル錫フルオリド及びトリフェニル錫クロリド、銀、銀化合物、例えばＡｇ2 Ｏ、ＡｇＣｌ、ＡｇＮＯ3 、Ａｇ2 ＳＯ4 、銀−ゼオライト、銀−ガラス、銀−ジルコネート、チアベンダゾール、テブコナゾール、１０，１０’−オキシビス−フェノキシアルシン、亜鉛ピリチオン、２−ｎ−オクチル−４−イソチアゾリン−３−オン、ｎ−ブチル−１，２−ベンゾイソチアゾリン−３−オン、４，５−ジクロロ−Ｎ−ｎ−オクチル−イソチオゾリン−３−オン、金属銅、ＺｎＯ又はトリアジンと、或いは通常、動物又は植物の成長の増強に対して有効であることが当業者に知られている化合物と組み合わせることができる。当業者は、例えば、英国作物保護委員会(British Crop Protection Council) により１９９７年に発行された“殺有害生物マニュアル(The Pesticide Manual)”中に適する化合物を見出し得る。
【００７４】
別の殺生物剤に加えて、プラスチックはまた、顔料、染料、充填剤、接着促進剤、酸化防止剤及び光安定剤の群からの１種又はそれより多くの成分を更に含んでもよい。
【００７５】
顔料は、例えば、カーボンブラック、黒鉛、二酸化チタン、酸化鉄、アルミニウムブロンズ、フタロシアニン及び有機着色顔料、並びに更に、その無機顔料とのブレンドである。
【００７６】
充填剤の例は、滑石、酸化アルミニウム、珪酸アルミニウム、重晶石、雲母、ガラス繊維、ガラスビーズ及び二酸化珪素である。
【００７７】
殺生物剤として活性な化合物はまた、担体（例えばゼオライト）に適用することも、またその担体に混和することもできる。
【００７８】
プラスチックは好ましくは、更なる加工安定剤及び／又は光安定剤を含む。例を以下に与える。
【００７９】
１．酸化防止剤
【００８０】
１．１．アルキル化モノフェノール
例えば２，６−ジ第三ブチル−４−メチルフェノール、２−第三ブチル−４，６−ジメチルフェノール、２，６−ジ第三ブチル−４−エチルフェノール、２，６−ジ第三ブチル−４−ｎ−ブチルフェノール、２，６−ジ第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ第三ブチル−４−メトキシメチルフェノール；側鎖が直鎖状又は分岐鎖状であるノニルフェノール、例えば２，６−ジノニル−４−メチルフェノール；２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００８１】
１．２．アルキルチオメチルフェノール
例えば２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００８２】
１．３．ヒドロキノン及びアルキル化ヒドロキノン
例えば２，６−ジ第三ブチル−４−メトキシフェノール、２，５−ジ第三ブチルヒドロキノン、２，５−ジ第三アミルヒドロキノン、２，６−ジフェニル−４−オクタデシルオキシフェノール、２，６−ジ第三ブチルヒドロキノン、２，５−ジ第三ブチル−４−ヒドロキシアニソール、３，５−ジ第三ブチル−４−ヒドロキシアニソール、３，５−ジ第三ブチル−４−ヒドロキシフェニルステアレート、ビス（３，５−ジ第三ブチル−４−ヒドロキシフェニル）アジペート。
【００８３】
１．４．トコフェロール
例えばα−トコフェロール、β−トコフェロール、γ−トコフェロール、δ−トコフェロール及びこれらの混合物（ビタミンＥ）。
【００８４】
１．５．ヒドロキシル化チオジフェニルエーテル
例えば２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ第二アミルフェノール）、４，４’−ビス（２，６−ジメチル−４−ヒドロキシフェニル）ジスルフィド。
【００８５】
１．６．アルキリデンビスフェノール
例えば２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ第三ブチルフェノール）、２，２’−エチリデンビス（４，６−ジ第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メルカプトフェニル）ペンタン。
【００８６】
１．７．Ｏ−，Ｎ−及びＳ−ベンジル化合物
例えば３，５，３’，５’−テトラ第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ第三ブチルベンジルメルカプトアセテート、トリス（３，５−ジ第三ブチル−４−ヒドロキシベンジル）アミン、ビス（４−第三ブチル−３−ヒドロキシ−２，６−ジメチルベンジル）ジチオテレフタレート、ビス（３，５−ジ第三ブチル−４−ヒドロキシベンジル）スルフィド、イソオクチル−３，５−ジ第三ブチル−４−ヒドロキシベンジルメルカプトアセテート。
【００８７】
１．８．ヒドロキシベンジル化マロネート
例えばジオクタデシル−２，２−ビス（３，５−ジ第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ第三ブチル−４−ヒドロキシベンジル）マロネート、ビス［４−（１，１，３，３−テトラメチルブチル）フェニル］−２，２−ビス（３，５−ジ第三ブチル−４−ヒドロキシベンジル）マロネート。
【００８８】
１．９．芳香族ヒドロキシベンジル化合物
例えば１，３，５−トリス（３，５−ジ第三ブチル−４−ヒドロキシベンジル）−２，４，６−トリメチルベンゼン、１，４−ビス（３，５−ジ第三ブチル−４−ヒドロキシベンジル）−２，３，５，６−テトラメチルベンゼン、２，４，６−トリス（３，５−ジ第三ブチル−４−ヒドロキシベンジル）フェノール。
【００８９】
１．１０．トリアジン化合物
例えば２，４−ビス（オクチルメルカプト）−６−（３，５−ジ第三ブチル−４−ヒドロキシアニリノ）−１，３，５−トリアジン、２−オクチルメルカプト−４，６−ビス（３，５−ジ第三ブチル−４−ヒドロキシアニリノ）−１，３，５−トリアジン、２−オクチルメルカプト−４，６−ビス（３，５−ジ第三ブチル−４−ヒドロキシフェノキシ）−１，３，５−トリアジン、２，４，６−トリス（３，５−ジ第三ブチル−４−ヒドロキシフェノキシ）−１，２，３−トリアジン、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ第三ブチル−４−ヒドロキシフェニルエチル）−１，３，５−トリアジン、１，３，５−トリス（３，５−ジ第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００９０】
１．１１．ベンジルホスホネート
例えばジメチル−２，５−ジ第三ブチル−４−ヒドロキシベンジルホスホネート、ジエチル−３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸モノエチルエステルのカルシウム塩。
【００９１】
１．１２．アシルアミノフェノール
例えばラウリン酸４−ヒドロキシアニリド、ステアリン酸４−ヒドロキシアニリド、オクチルＮ−（３，５−ジ第三ブチル−４−ヒドロキシフェニル）カルバメート。
【００９２】
１．１３．下記の一価又は多価アルコールを用いたβ−（３，５−ジ第三ブチル−４−ヒドロキシフェニル）プロピン酸エステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９３】
１．１４．下記の一価又は多価アルコールを用いたβ−（５−第三ブチル−４−ヒドロキシ−３−メチルフェニル）プロピン酸エステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカン。
【００９４】
１．１５．下記の一価又は多価アルコールを用いたβ−（３，５−ジシクロヘキシル−４−ヒドロキシフェニル）プロピン酸エステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９５】
１．１６．下記の一価又は多価アルコールを用いた３，５−ジ第三ブチル−４−ヒドロキシフェニル酢酸エステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９６】
１．１７．β−（３，５−ジ第三ブチル−４−ヒドロキシフェニル）プロピン酸アミド
例えばＮ，Ｎ’−ビス（３，５−ジ第三ブチル−４−ヒドロキシフェニルプロピオニル）ヘキサメチレンジアミン、Ｎ，Ｎ’−ビス（３，５−ジ第三ブチル−４−ヒドロキシフェニルプロピオニル）トリメチレンジアミン、Ｎ，Ｎ’−ビス（３，５−ジ第三ブチル−４−ヒドロキシフェニルプロピオニル）ヒドラジド、Ｎ，Ｎ’−ビス［２−（３−［３，５−ジ第三ブチル−４−ヒドロキシフェニル］プロピオニルオキシ）エチル］オキサミド〔ユニロイヤル(Uniroyal)社により供給されるナウガード（商標名；Naugard ）ＸＬ−１〕。
【００９７】
１．１８．アスコルビン酸（ビタミンＣ）
【００９８】
１．１９．アミン酸化防止剤
例えばＮ，Ｎ’−ジイソプロピル−ｐ−フェニレンジアミン、Ｎ，Ｎ’−ジ第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン；オクチル化ジフェニルアミン、例えばｐ，ｐ’−ジ第三−オクチルジフェニルアミン；４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル）ヘキサメチレンジアミン、ビス（２，２，６，６−テトラメチルピペリジ−４−イル）セバケート、２，２，６，６−テトラメチルピペリジン−４−オン、２，２，６，６−テトラメチルピペリジン−４−オール。
【００９９】
２．紫外線吸収剤及び光安定剤
【０１００】
２．１．２−（２’−ヒドロキシフェニル）ベンゾトリアゾール
例えば２−（２’−ヒドロキシ−５’−メチルフェニル）ベンゾトリアゾール、２−（３’，５’−ジ第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イル−フェノール］；ポリエチレングリコール３００を用いた２−［３’−第三ブチル−５’−（２−メトキシカルボニルエチル）−２’−ヒドロキシルフェニル］−２Ｈ−ベンゾトリアゾールのエステル交換生成物；［Ｒ−ＣＨ2 ＣＨ2 −ＣＯＯ−ＣＨ2 ＣＨ2 −］2 （式中、Ｒ＝３’−第三ブチル−４’−ヒドロキシ−５’−２Ｈ−ベンゾトリアゾール−２−イル−フェニル）、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）フェニル）−５’−（α，α−ジメチルベンジル）フェニル］ベンゾトリアゾール。
【０１０１】
２．２．２−ヒドロキシベンゾフェノン
例えば４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１０２】
２．３．置換及び非置換安息香酸エステル
例えば４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ第三ブチルフェニル３，５−ジ第三ブチル−４−ヒドロキシベンゾエート、ヘキサデシル３，５−ジ第三ブチル−４−ヒドロキシベンゾエート、オクタデシル３，５−ジ第三ブチル−４−ヒドロキシベンゾエート、２−メチル−４，６−ジ第三ブチルフェニル３，５−ジ第三ブチル−４−ヒドロキシベンゾエート。
【０１０３】
２．４．アクリルレート
例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシ−シンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１０４】
２．５．ニッケル化合物
例えば付加配位子例えばｎ−ブチルアミン、トリエタノールアミン又はＮ−シクロヘキシルジエタノールアミンを有するか又は有しない、２，２’−チオビス［４−（１，１，３，３−テトラメチルブチル）フェノール］のニッケル錯体例えば１：１又は１：２錯体；ニッケルジブチルジチオカルバメート、モノアルキルエステル例えば４−ヒドロキシ−３，５−ジ第三ブチルベンジルホスホン酸のメチルエステル又はエチルエステルのニッケル塩、ケトキシム例えば２−ヒドロキシ−４−メチルフェニルウンデシルケトキシムのニッケル錯体、付加配位子を有するか又は有しない、１−フェニル−４−ラウロイル−５−ヒドロキシピラゾールのニッケル錯体。
【０１０５】
２．６．立体障害性アミン
例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ第三ブチル−４−ヒドロキシベンジルマロネート；１−（２−ヒドロキシエチル）−２，２，６，６−テトラメチル−４−ヒドロキシピペリジンとコハク酸との縮合生成物；Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状又は環状縮合生成物；トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート；Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合生成物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物；２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物；８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン；４−ヘキサデシルオキシ−及び４−ステアリルオキシ−２，２，６，６−テトラメチルピペリジン混合物；Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物；１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物〔CAS Reg.No.[136504-96-6]〕；１，６−ヘキサンジアミンと２，４，６−トリクロロ−１，３，５−トリアジン並びにＮ，Ｎ−ジブチルアミン及び４−ブチルアミノ−２，２，６，６−テトラメチルピペリジンの縮合生成物〔CAS Reg.No.[192268-64-7]〕；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン；７，７，９，９−テトラメチル−２−シクロウンデシル−１−オキサ−３，８−ジアザ−４−オキソ−スピロ［４．５］デカンとエピクロロヒドリンとの反応生成物、１，１−ビス（１，２，２，６，６−ペンタメチル−４−ピペリジルオキシカルボニル）−２−（４−メトキシフェニル）エタン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジン又は１，２，２，６，６−ペンタメチル−４−アミノピペリジンとの反応生成物。
【０１０６】
２．７．オキサミド
例えば４，４’−ジオクチルオキシオキサニリド、２，２’−ジエトキシオキサニリド、２，２’−ジオクチルオキシ−５，５’−ジ第三ブトキサニリド、２，２’−ジドデシルオキシ−５，５’−ジ第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ第三ブトキサニリドとの混合物、ｏ−及びｐ−メトキシ−二置換オキサニリドの混合物並びにｏ−及びｐ−エトキシ−二置換オキサニリドの混合物。
【０１０７】
２．８．２−（２−ヒドロキシフェニル）−１，３，５−トリアジン
例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０８】
３．金属奪活剤
例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタル酸ジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０９】
４．ホスフィット及びホスホナイト
例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ第三ブチルフェニル）ホスフィット、ジイソデシルペンタエリトリトールジホスフィット、ビス（２，４−ジ第三ブチルフェニル）ペンタエリトリトールジホスフィット、ビス（２，４−ジクミルフェニル）ペンタエリトリトールジホスフィット、ビス（２，６−ジ第三ブチル−４−メチルフェニル）ペンタエリトリトールジホスフィット、ジイソデシルオキシペンタエリトリトールジホスフィット、ビス（２，４−ジ第三ブチル−６−メチルフェニル）ペンタエリトリトールジホスフィット、ビス（２，４，６−トリス（第三ブチルフェニル）ペンタエリトリトール）ジホスフィット、トリステアリルソルビトールトリホスフィット、テトラキス（２，４−ジ第三ブチルフェニル）４，４’−ビフェニレンジホスホナイト、６−イソオクチルオキシ−２，４，８，１０−テトラ第三ブチル−１２Ｈ−ジベンズ［ｄ，ｇ］−１，３，２−ジオキサホスホシン、ビス（２，４−ジ第三ブチル−６−メチルフェニル）メチルホスフィット、ビス（２，４−ジ第三ブチル−６−メチルフェニル）エチルホスフィット、６−フルオロ−２，４，８，１０−テトラ第三ブチル−１２−メチル−ジベンズ［ｄ，ｇ］−１，３，２−ジオキサホスホシン、２，２’，２”−ニトリロ［トリエチルトリス（３，３’，５，５’−テトラ第三ブチル−１，１’−ビフェニル−２，２’−ジイル）ホスフィット］、２−エチルヘキシル（３，３’，５，５’−テトラ第三ブチル−１，１’−ビフェニル−２，２’−ジイル）ホスフィット、５−ブチル−５−エチル−２−（２，４，６−トリ第三ブチル−フェノキシ）−１，３，２−ジオキサホスフィラン。
【０１１０】
下記のホスフィットはとりわけ好ましい。
トリス（２，４−ジ第三ブチルフェニル）ホスフィット〔チバ−ガイギー社製のイルガフォス（商標名；Irgafos)１６８〕、トリス（ノニルフェニル）ホスフィット、
【化１】
2004534105.tif 000002
【０１１１】
５．ヒドロキシルアミン
例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたＮ，Ｎ−ジアルキルヒドロキシルアミン。
【０１１２】
６．ニトロン
例えばＮ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化獣脂アミンから誘導されたＮ，Ｎ−ジアルキルヒドロキシルアミンから誘導されたニトロン。
【０１１３】
７．チオ相乗剤
例えばジラウリルチオジプロピオネート又はジステアリルチオジプロピオネート。
【０１１４】
８．過酸化物掃去剤
例えばβ−チオジプロピオン酸エステル、例えばラウリル、ステアリル、ミリスチル又はトリデシルエステル、メルカプトベンゾイミダゾール又は２−メルカプトベンゾイミダゾール亜鉛塩、亜鉛ジブチルジチオカルバメート、ジオクタデシルジスルフィド、ペンタエリトリトールテトラキス（β−ドデシルメルカプト）プロピオネート。
【０１１５】
９．ポリアミド安定剤
例えば、沃化物及び／又は燐化合物及び二価マンガン塩と組み合わせた銅塩。
【０１１６】
１０．塩基性補助安定剤
例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテココレート。
【０１１７】
１１．核剤
例えば無機物質、例えば滑石、金属酸化物、例えば二酸化チタン又は酸化マグネシウム、好ましくはアルカリ土類金属の燐酸塩、炭酸塩又は硫酸塩；有機化合物、例えばモノ−又はポリカルボン酸及びその塩、例えば４−第三ブチル安息香酸、アジピン酸、ジフェニル酢酸、コハク酸ナトリウム又は安息香酸ナトリウム；ポリマー状化合物、例えばイオン性コポリマー（イオノマー）。とりわけ好ましいものは、１，３：２，４−ビス（３’，４’−ジメチルベンジリデン）ソルビトール、１，３：２，４−ジ（パラメチル−ジベンジリデン）ソルビトール及び１，３：２，４−ジ（ベンジリデン）ソルビトールである。
【０１１８】
１２．充填剤及び強化剤
例えば炭酸カルシウム、珪酸塩、ガラス繊維、ガラス球、アスベスト、滑石、陶土、雲母、硫酸バリウム、金属酸化物及び水酸化物、カーボンブラック、黒鉛、木粉及び他の天然産品の細粉又は繊維、合成繊維。
【０１１９】
１３．その他の添加剤
例えば可塑剤、潤滑剤、乳化剤、顔料、レオロジー添加剤、触媒、流れ調整剤、蛍光増白剤、防炎加工剤、帯電防止剤及び発泡剤。
【０１２０】
１４．ベンゾフラノン及びインドリノン
例えば米国特許第４３２５８６３号明細書；米国特許第４３３８２４４号明細書；米国特許第５１７５３１２号明細書；米国特許第５２１６０５２号明細書；米国特許第５２５２６４３号明細書；ドイツ国特許公開第４３１６６１１号公報；ドイツ国特許公開第４３１６６２２号公報；ドイツ国特許公開第４３１６８７６号公報；欧州特許公開第０５８９８３９号公報又は欧州特許公開第０５９１１０２号公報に開示されたもの、又は３−［４−（２−アセトキシエトキシ）フェニル］−５，７−ジ第三ブチル−ベンゾフラン−２−オン、５，７−ジ第三ブチル−３−［４−（２−ステアロイルオキシエトキシ）フェニル］ベンゾフラン−２−オン、３，３’−ビス［５，７−ジ第三ブチル−３−（４−［２−ヒドロキシエトキシ］フェニル）ベンゾフラン−２−オン］、５，７−ジ第三ブチル−３−（４−エトキシフェニル）ベンゾフラン−２−オン、３−（４−アセトキシ−３，５−ジメチルフェニル）−５，７−ジ第三ブチル−ベンゾフラン−２−オン、３−（３，５−ジメチル−４−ピバロイルオキシフェニル）−５，７−ジ第三ブチル−ベンゾフラン−２−オン、３−（３，４−ジメチルフェニル）−５，７−ジ第三ブチル−ベンゾフラン−２−オン、３−（２，３−ジメチルフェニル）−５，７−ジ第三ブチル−ベンゾフラン−２−オン。
【０１２１】
プラスチックへの殺生物剤及び他の添加剤の混和は、撹拌装置を有する如何なる温度制御可能な容器内でも行なうことができる。それは例えば、混練、混合又は撹拌容器のような密閉された装置であってよい。混和はまた押出機又は混練機内にて行なうこともでき、操作が不活性雰囲気下で又は大気酸素の存在下にて行なわれるかどうかは重要ではない。
【０１２２】
熱可塑性プラスチックは通常、加工の間に溶融され、その後殺生物剤が前記プラスチック中に分散される。加工温度は熱可塑性プラスチックに依存し、そして通常、１５０℃ないし２８０℃である。
【０１２３】
活性プラスチック内部部材が使用される物質移動装置は、非常に特別には、液相が実質的に水を含むガススクラバーである。
【０１２４】
水に多量の水混和性溶媒を添加することも可能である。例は、メタノール、エタノール及びエチレングリコールのようなアルコール類である。別の添加剤は、例えば、改善された表面の濡れを確実にする界面活性物質である。それらは、アニオン性、カチオン性又は非イオン性の界面活性剤、及びまた、望むｐＨ値を設定し且つ所望により緩衝もし得る酸性又はアルカリ性物質であってよい。適する物質は、商品として入手可能である。
【０１２５】
本発明はまた、気相及び液相が互いに接触しているプロセスガス、ガススクラバー又は排出空気スクラバーの加湿装置中のガス又は空気の清浄化用の活性プラスチック内部部材における、２，３，５，６−テトラクロロ−４−（メチルスルホニル）−ピリジン、２，４，４’−トリクロロ−２’−ヒドロキシジフェニルエーテル、４，４’−ジクロロ−２−ヒドロキシジフェニルエーテル、２，２’−メチレンビス（４−クロロフェノール）、４−（２−第三ブチル−５−メチルフェノキシ）−フェノール、３−（４−クロロフェニル）−１−（３，４−ジクロロフェニル）尿素又は２，４，６−トリクロロフェノールの使用にも関するものである。
【実施例】
【０１２６】
下記の実施例により、本発明を説明する。
【０１２７】
実験的な配列及び手法
２種の異なる充填材（本発明に基づくもの及び殺生物剤を含まないもの）で充填された２本の同等の吸収カラムに、有機汚染物（メタノール）を含む定常空気流を、長期間にわたり、同等な割合にて供給する。汚染物の負荷を除去するため、循環水流を前記カラム及びその充填材を通して滴り流し、水の僅かな部分をオーバーフローさせ、そして新鮮な水で連続的に置換する。前記吸収体は、少なくとも初期は、処理された排気流は殆ど清浄であるように形成されている。
【０１２８】
異なって製造された充填材の効果を決定するために、２本のカラムの各々について、充填層の圧力降下を経時的に測定する。加えて、カラム類は短時間に分解され、その中に入っていた水は排出され、そしてカラム類の質量が決定される。その後、それらは前記装置内に再挿入され、そして実験が継続される。
【０１２９】
装置データ
寸法
カラム直径                            １９０ｍｍ
充填高さ                            １２００ｍｍ
充填容量                                ２３リットル
ガス供給
空気処理量                            １００ｍ3 ／時間
閉塞していないカラムに対する速度          １ｍ／秒
水の滴り
循環される量                          ７００リットル／時間
滴り密度                                ２５ｍ3 ／ｍ2 時間
実験の継続期間                            ８１日間
【０１３０】
充填材
充填材は、米国特許第４０７２７３６号明細書に基づき射出成形法にてポリプロピレンから製造される（チバ・シュペツァルテーテンヒェミーの環境技術部門製の商品）。第一の種類の充填材は、ポリマー質量に基づいて、イルガガードＢ１０００（２，４，４’−トリクロロ−２’−ヒドロキシジフェニルエーテル、チバ・シュペツァルテーテンヒェミーの商品）を０．１質量％含み、第二の種類の充填材は、殺生物剤を含まない。
【０１３１】
結果を下記の表１及び表２に示す。
【表１】
2004534105.tif 000003
【表２】
2004534105.tif 000004
【０１３２】
経時的な圧力降下及び質量増加の両方は、二つの場合において非常に異なる。処理された充填材の場合、閉塞に起因する圧力降下の増加はないことが確認されており、従って、微生物又はバイオフィルムに結合した水に起因する質量の増加はないことが確認されている。
【０１３３】
未処理の充填材上への生体材料の増加もまた、目視検査で明らかに確認することができ、充填材は白色ゼラチン質のバイオマスで殆ど完全に充填（全面成長）されており、他方、殺生物剤を備えた充填材は、実験の最初から最後まで同一の外観を有している。
【国際公開パンフレット】
2004534105.tif 000005
2004534105.tif 000006
2004534105.tif 000007
2004534105.tif 000008
2004534105.tif 000009
2004534105.tif 000010
2004534105.tif 000011
2004534105.tif 000012
2004534105.tif 000013
2004534105.tif 000014
2004534105.tif 000015
2004534105.tif 000016
2004534105.tif 000017
2004534105.tif 000018
2004534105.tif 000019
2004534105.tif 000020
2004534105.tif 000021
2004534105.tif 000022
2004534105.tif 000023
2004534105.tif 000024
2004534105.tif 000025
2004534105.tif 000026
2004534105.tif 000027
2004534105.tif 000028
2004534105.tif 000029
2004534105.tif 000030
2004534105.tif 000031
2004534105.tif 000032
2004534105.tif 000033
【国際調査報告】
2004534105.tif 000034
2004534105.tif 000035
2004534105.tif 000036